(57)【特許請求の範囲】
【請求項１】
布帛と、該布帛の一方の面に設けられた熱可塑性接着剤からなる接着剤層とを備える熱接着シートであって、
前記熱可塑性接着剤より軟化点が高い樹脂からなり、かつ、インクの熱転写を受けるためのインク受理面を有するインク受理層が、前記布帛の他方の面に設けられており、
前記熱可塑性接着剤より軟化点が高い樹脂からなる樹脂層が、前記布帛と前記接着剤層との間に設けられていることを特徴とする熱転写印字用熱接着シート。
【請求項２】
前記熱可塑性接着剤の軟化点が８０℃以上であり、前記樹脂の軟化点が前記熱可塑性接着剤の軟化点より１０℃以上高いことを特徴とする請求項１に記載の熱転写印字用熱接着シート。
【請求項３】
前記布帛がサテンであり、前記樹脂がポリウレタン樹脂であることを特徴とする請求項１又は２に記載の熱転写印字用熱接着シート。
【発明の詳細な説明】
【０００１】
【発明の属する技術分野】
本発明は、熱転写印字用熱接着シートに関するものであり、より詳しくは、熱転写による印字が可能な布帛製の熱融着型接着性シートに関するものである。
【０００２】
【従来の技術】
従来、衣料等の被着体にアイロン等によって加熱加圧して接着せしめる熱融着型接着性シート、即ち熱接着シートとしては、特開昭４８−６１７６７号公報に記載のように布帛の一方の面に熱可塑性接着剤からなる接着剤層を設けてなる積層体が使用されている。
【０００３】
【発明が解決しようとする課題】
しかしながら、本発明者らは、上記従来の熱接着シートは、表面の平滑性が充分でない布帛にインクを熱転写するとかすれが発生してしまうため熱転写は困難であり、需要者が所望の文字、記号等を印字する際には手書きせざるを得ず、所望のバーコードの印字もできないといった点で未だ十分なものではないことを見出した。
【０００４】
本発明は、上記従来技術の有する課題に鑑みてなされたものであり、熱転写による印字が可能であり、印字適性、接着剤層の密着性、被着体に対する接着性、耐洗濯性及び耐ドライクリーニング性に優れた布帛製の熱融着型接着性シートを提供することを目的とする。
【０００５】
【課題を解決するための手段】
本発明者らは、上記目的を達成すべく鋭意研究を重ねた結果、基材としての布帛の一方の面に熱可塑性接着剤からなる接着剤層を設けると共に、その熱可塑性接着剤より軟化点が高い樹脂からなるインク受理層をその布帛の他方の面に設けるか、あるいはそのような樹脂を布帛に含浸させることによって、インクの熱転写を受けるためのインク受理面を有する熱転写印字用熱接着シートが得られ、それによって上記目的が達成されることを見出し、本発明を完成するに至った。
【０００６】
すなわち、本発明の熱転写印字用熱接着シートは、布帛と、該布帛の一方の面に設けられた熱可塑性接着剤からなる接着剤層とを備える熱接着シートであって、
前記熱可塑性接着剤より軟化点が高い樹脂からなり、かつ、インクの熱転写を受けるためのインク受理面を有するインク受理層が、前記布帛の他方の面に設けられていることを特徴とするものである。
【０００７】
このような本発明の熱転写印字用熱接着シートにおいては、布帛表面に樹脂からなるインク受理層が設けられているため、インク受理層の表面には平滑なインク受理面が形成され、従って熱転写されたインクがかすれることなく確実に保持され、良好な印字適性が達成される。また、インク受理層を構成している樹脂の軟化点が接着剤層を構成している熱可塑性接着剤の軟化点より高いため、この熱接着シートをアイロン等によって加熱加圧して被着体に接着せしめる際にインク受理層は軟化せず、従って熱転写されている印字が劣化せずに優れた耐洗濯性（耐水洗性）及び耐ドライクリーニング性が達成される。
【０００８】
更に、この熱転写印字用熱接着シートにおいては、接着剤層を構成している熱可塑性接着剤より軟化点が高い樹脂からなる樹脂層が前記布帛と前記接着剤層との間に更に設けられている。このように布帛と接着剤層とが樹脂層を介して接着されていると接着剤層の密着性がより向上する傾向にあり、しかも接着剤の布帛への染み込みが防止されるため被着体に対する接着性がより向上する傾向にある。
【０００９】
また、この熱転写印字用熱接着シートにおいては、前記熱可塑性接着剤の軟化点が８０℃以上であり、前記樹脂の軟化点が前記熱可塑性接着剤の軟化点より１０℃以上高いことが好ましい。熱可塑性接着剤の軟化点が８０℃未満では温熱湯による洗濯やアイロン掛けの際に接着性が失われ易くなる傾向にある。また、前記樹脂の軟化点と前記熱可塑性接着剤の軟化点との間の温度差が１０℃未満では熱接着時にインク受理層が軟化し易くなる傾向にある。
【００１０】
更に、この熱転写印字用熱接着シートにおいては、表面の平滑性が高い傾向にある点から前記布帛としてはサテンが好ましく、耐洗濯性、耐久性、布帛への追従性、接着性の点から前記樹脂としてはポリウレタン樹脂が好ましい。
【００１１】
本発明の他の熱転写印字用熱接着シートは、布帛と、該布帛の一方の面に設けられた熱可塑性接着剤からなる接着剤層とを備える熱接着シートであって、
前記熱可塑性接着剤より軟化点が高い樹脂が前記布帛に含浸されており、該布帛の他方の面がインクの熱転写を受けるためのインク受理面となっていることを特徴とするものである。
【００１２】
このような本発明の熱転写印字用熱接着シートにおいては、布帛に樹脂が含浸されているため、布帛表面とそこに存在する樹脂とによって平滑なインク受理面が形成され、従って熱転写されたインクがかすれることなく確実に保持され、良好な印字適性が達成される。また、布帛に含浸されている樹脂の軟化点が接着剤層を構成している熱可塑性接着剤の軟化点より高いため、この熱接着シートをアイロン等によって加熱加圧して被着体に接着せしめる際にかかる樹脂は軟化せず、従って熱転写されている印字が劣化せずに優れた耐洗濯性及び耐ドライクリーニング性が達成される。更に、この熱転写印字用熱接着シートにおいては、布帛と接着剤層とが布帛表面に存在する樹脂をも介して接着されているため、接着剤層の密着性がより向上し、しかも接着剤の布帛への染み込みが防止されるため被着体に対する接着性がより向上する。
【００１３】
更に、この熱転写印字用熱接着シートにおいては、前記樹脂が含浸された前記布帛がカレンダー処理されていることが好ましい。かかるカレンダー処理によって前記帛布表面のインク受理面の平滑性がより向上し、印字適性がより向上する。
【００１４】
また、この熱転写印字用熱接着シートにおいては、前記と同様に、前記熱可塑性接着剤の軟化点が８０℃以上であり、前記樹脂の軟化点が前記熱可塑性接着剤の軟化点より１０℃以上高いことが好ましい。更に、この熱転写印字用熱接着シートにおいては、前記と同様に、前記布帛としてはサテンが好ましく、前記樹脂としてはポリウレタン樹脂が好ましい。
【００１５】
【発明の実施の形態】
以下、図面を参照しつつ本発明の好適な実施形態について詳細に説明する。尚、図面中、同一又は相当部分には同一符号を付することとする。
【００１６】
先ず、本発明の熱転写印字用熱接着シートの第１及び第２の実施形態について説明する。図１は、本発明の熱転写印字用熱接着シートの第１の実施形態を示す模式断面図であり、図１に示す熱転写印字用熱接着シート１は、布帛２と、布帛２の一方の面に設けられた接着剤層３と、布帛２の他方の面に設けられたインク受理層４とを備えている。また、図２は、本発明の熱転写印字用熱接着シートの第２の実施形態を示す模式断面図であり、前記第１の実施形態の熱転写印字用熱接着シート１における布帛２と接着剤層３との間に樹脂層５が更に設けられている。
【００１７】
本発明にかかる布帛２としては、天然繊維、化学繊維のいずれからなる織布でもよく、あるいはこれらの繊維からなる不織布でもよい。このような天然繊維としては、綿等のセルロース繊維；絹等のたんぱく繊維が挙げられ、また、化学繊維としては、レーヨン繊維、キュプラ繊維等の再生繊維；アセテート繊維、トリアセテート繊維、プロミックス等の半合成繊維；ポリエステル系繊維（ポリエステル等）、ポリアミド系繊維（ナイロン等）、ポリアクリロニトリル系繊維（アクリル等）、ポリビニルアルコール系繊維（ビニロン等）、ポリウレタン系繊維（ポリウレタン等）、ポリ塩化ビニル系繊維（ポリ塩化ビニル等）、ポリ塩化ビニリデン系繊維（ビニリデン等）、ポリオレフィン系繊維（ポリエチレン、ポリプロピレン等）、ポリ塩化ビニル／ポリビニルアルコール共重合系繊維、ポリアルキレンパラオキシベンゾエート系繊維、ポリフルオロエチレン系繊維、フェノール系繊維等の合成繊維が挙げられるが、加工性、耐熱性、強度、耐洗濯性、耐ドライクリーニング性の点からポリエステル繊維、アセテート繊維、レーヨン繊維、ポリアミド系繊維、ポリアクリロニトリル系繊維が好ましい。
【００１８】
また、布帛２が織布である場合、その織り方は特に制限されず、例えば、朱子織（サテン）、平織、斜文織等の一重組織、よこ二重織、たて二重織等の重ね組織が挙げられるが、表面の平滑性が高い傾向にある点から朱子織（サテン）が好ましい。
【００１９】
布帛２の厚みは特に制限されないが、接着剤層への熱伝導性、加工性、布帛への追従性の点から３０〜２００μｍ程度が好ましい。なお、布帛２は、染料又は顔料により着色されていてもよく、帯電防止剤、増白剤等の添加剤を含有していてもよい。
【００２０】
本発明にかかる接着剤層３は熱可塑性接着剤からなるものである。このような熱可塑性接着剤としては、ポリウレタン系接着剤、ポリエステル系接着剤、ポリアミド系接着剤（ナイロン系接着剤）、ポリオレフィン系接着剤（エチレン酢酸ビニル共重合体（ＥＶＡ）等）、アクリル樹脂系接着剤（アクリル酸エステル、アクリル共重合樹脂等）、シリコーン樹脂系接着剤、合成ゴム系接着剤（スチレンブタジエン共重合ゴム（ＳＢＲ）等）等が挙げられるが、耐洗濯性、耐久性、布帛への追従性、接着性の点からポリウレタン系接着剤が好ましい。
【００２１】
また、熱可塑性接着剤の軟化点は８０℃以上であることが好ましく、８０〜１７０℃であることがより好ましく、９０〜１３０℃であることが特に好ましい。熱可塑性接着剤の軟化点が上記下限未満では温熱湯による洗濯やアイロン掛けの際に接着性が失われ易くなる傾向にあり、他方、１７０℃を超えると被着体に熱接着する際に高温が必要となるためにインク受理層、布帛、被着体等が熱によって損傷し易くなる傾向にある。
【００２２】
なお、本発明における軟化点（たわみ温度、熱変形温度）とは、その樹脂（接着剤）の温度が上昇した際に急激に軟化する温度であり、ＪＩＳＫ−７１９６に規定される試験方法によって得た値である。
【００２３】
接着剤層３の厚みは特に制限されないが、布帛への接着性、加工性、耐洗濯性、耐ドライクリーニング性の点から１０〜２００μｍ（乾燥後）程度が好ましく、２０〜１００μｍ（乾燥後）程度がより好ましい。なお、接着剤層３は、顔料又は染料により着色されていてもよく、充填剤、消泡剤、塗布性改良剤、増粘剤、粘着付与剤、帯電防止剤、酸化防止剤、紫外線吸収剤、増白剤等の添加剤を含有していてもよい。
【００２４】
本発明にかかるインク受理層４は、前記接着剤層３を構成する熱可塑性接着剤より軟化点が高い樹脂からなる。インク受理層４を構成する樹脂の軟化点が接着剤層３を構成する熱可塑性接着剤の軟化点より高くないと、被着体に熱接着する際にインク受理層４が軟化し、印字がくずれて劣化するため、耐洗濯性及び耐ドライクリーニング性が低下する。また、インク受理層４を構成する樹脂の軟化点が接着剤層３を構成する熱可塑性接着剤の軟化点より１０℃以上高いことが好ましく、２０℃以上高いことがより好ましい。前者と後者との間の温度差が１０℃未満では熱接着時にインク受理層４が軟化し易くなる傾向にある。
【００２５】
このようなインク受理層４を構成する樹脂としては、ポリウレタン系樹脂（ポリウレタン樹脂等）、ポリエステル系樹脂（ポリエチレンテレフタレート樹脂、ポリブチレンテレフタレート樹脂、ポリ1,4-シクロヘキサンジメチレンテレフタレート樹脂等）等が挙げられるが、耐熱性、印字性、耐洗濯性、耐ドライクリーニング性の点からポリウレタン樹脂が好ましい。
【００２６】
本発明にかかるインク受理層４の厚みは特に制限されないが、印字性、耐洗濯性、耐ドライクリーニング性の点から０．５〜５０μｍ（乾燥後）程度が好ましく、０．５〜３０μｍ（乾燥後）程度がより好ましい。なお、インク受理層４は、顔料又は染料により着色されていてもよく、充填剤、消泡剤、塗布性改良剤、増粘剤、粘着付与剤、帯電防止剤、酸化防止剤、紫外線吸収剤、増白剤等の添加剤を含有していてもよい。
【００２７】
このように布帛２の表面に設けられたインク受理層４は樹脂からなるため、布帛２の表面よりも平滑なインク受理面６がインク受理層４の表面に形成される。そのため、インク受理面６にインクが熱転写された際にインクがかすれることなく確実に保持され、良好な印字適性が達成される。
【００２８】
更に、本発明の熱転写印字用熱接着シートにおいては、図２に示すように布帛２と接着剤層３との間に樹脂層５を設けると接着剤層３の密着性がより向上し、しかも接着剤３の布帛２への染み込みが防止されるため被着体に対して優れた接着性が達成される。
【００２９】
本発明にかかる樹脂層５は、インク受理層４を構成する前記樹脂と同様に、前記接着剤層３を構成する熱可塑性接着剤より軟化点が高い樹脂からなる。樹脂層５を構成する樹脂の軟化点が接着剤層３を構成する熱可塑性接着剤の軟化点より高くないと、被着体に熱接着する際に樹脂層５が軟化して接着剤層３の密着性が損なわれるからである。また、樹脂層５を構成する樹脂の軟化点が接着剤層３を構成する熱可塑性接着剤の軟化点より１０℃以上高いことが好ましく、２０℃以上高いことがより好ましい。前者と後者との間の温度差が１０℃未満では熱接着時に樹脂層５が軟化し易くなる傾向にあるからである。
【００３０】
このような樹脂層５を構成する樹脂としては、インク受理層４を構成する前記樹脂と同様のものが挙げられるが、耐熱性、耐洗濯性、耐ドライクリーニング性の点からポリウレタン樹脂が好ましい。なお、樹脂層５を構成する樹脂とインク受理層４を構成する樹脂とは、同じであってもよく、異なっていてもよい。
【００３１】
樹脂層５の厚みは特に制限されないが、耐熱性、耐洗濯性、耐ドライクリーニング性、布帛と接着剤層との密着性、布帛への接着剤の染み込み防止の点から０．５〜５０μｍ（乾燥後）程度が好ましく、０．５〜３０μｍ（乾燥後）程度がより好ましい。なお、樹脂層５も、顔料又は染料により着色されていてもよく、充填剤、消泡剤、塗布性改良剤、増粘剤、粘着付与剤、帯電防止剤、酸化防止剤、紫外線吸収剤、増白剤等の添加剤を含有していてもよい。
【００３２】
本発明の熱転写印字用熱接着シートの厚さは特に制限されないが、取り扱いの容易性や生産性等の点から４０〜５００μm程度が好ましく、１００〜３００μmがより好ましい。
【００３３】
次に、図１に示す第１の実施形態にかかる熱転写印字用熱接着シート１の好適な製造方法について説明する。この場合は、布帛２の両面に接着剤層３及びインク受理層４を同時にあるいは順次にそれぞれ形成する。その方法は特に制限されないが、例えばナイフコート法、グラビアコート法、リバースコート法、キスコート法、ダイコート法、メタリングカバーコート法、スプレー法等のコーティング法によって接着剤層３及びインク受理層４を構成する樹脂をそれぞれ布帛２の表面に塗布する方法、あるいはシート状又は粉末状の樹脂を布帛２の表面に加熱融着せしめる方法（熱ラミネート法）が適用できる。
【００３４】
また、図２に示す第２の実施形態にかかる熱転写印字用熱接着シート１のように布帛２と接着剤層３との間に樹脂層５を設ける場合は、前記した方法で布帛２の両面にインク受理層４及び樹脂層５を同時にあるいは順次にそれぞれ形成した後に、前記した方法で樹脂層５の表面に接着剤層３を形成する。
【００３５】
続いて、本発明の熱転写印字用熱接着シートの第３の実施形態について説明する。図３は、本発明の熱転写印字用熱接着シートの第３の実施形態を示す模式断面図である。図３に示す熱転写印字用熱接着シート１は、布帛２と、布帛２の一方の面に設けられた接着剤層３とを備えており、布帛２には樹脂４ａが含浸されている。
【００３６】
第３の実施形態における布帛２は、第１及び第２の実施形態において説明した布帛２と同様のものであり、好適な繊維、織り方、厚み等は前述の通りである。また、第３の実施形態における接着剤層３も、第１及び第２の実施形態において説明した接着剤層３と同様のものであり、好適な熱可塑性接着剤、軟化点、厚み等は前述の通りである。
【００３７】
第３の実施形態においては、布帛２に樹脂４ａが含浸されており、かかる樹脂４ａは前記接着剤層３を構成する熱可塑性接着剤より軟化点が高い樹脂である。布帛２に含浸される樹脂４ａの軟化点が接着剤層３を構成する熱可塑性接着剤の軟化点より高くないと、被着体に熱接着する際に樹脂４ａが軟化し、印字がくずれて劣化するため、耐洗濯性及び耐ドライクリーニング性が低下する。また、布帛２に含浸される樹脂４ａの軟化点が接着剤層３を構成する熱可塑性接着剤の軟化点より１０℃以上高いことが好ましく、２０℃以上高いことがより好ましい。前者と後者との間の温度差が１０℃未満では熱接着時に樹脂４ａが軟化し易くなる傾向にある。
【００３８】
布帛２に含浸される樹脂４ａとしては、前記インク受理層４を構成する前記樹脂と同様のものが挙げられるが、耐熱性、印字性、耐洗濯性、耐ドライクリーニング性の点からポリウレタン樹脂が好ましい。
【００３９】
布帛２に含浸される樹脂４ａの量は特に制限されないが、印字性、加工性、布帛と接着剤層との密着性、布帛への接着剤の染み込み防止の点から５〜１００ｇ／ｍ2（乾燥後重量）程度が好ましい。なお、樹脂４ａは、顔料又は染料により着色されていてもよく、充填剤、消泡剤、塗布性改良剤、増粘剤、粘着付与剤、帯電防止剤、酸化防止剤、紫外線吸収剤、増白剤等の添加剤を含有していてもよい。
【００４０】
このように布帛２に樹脂４ａが含浸されているため、布帛２の表面とそこに存在する樹脂４ａとによって布帛２そのものの表面よりも平滑なインク受理面６が形成される。そのため、インク受理面６にインクが熱転写された際にインクがかすれることなく確実に保持され、良好な印字適性が達成される。また、布帛２に樹脂４ａが含浸されているため、布帛２と接着剤層３とが布帛２の表面に存在する樹脂４ａをも介して接着されているため接着剤層３の密着性がより向上し、しかも接着剤３の布帛２への染み込みが防止されるため被着体に対して優れた接着性が達成される。
【００４１】
本発明の第３の実施形態における熱転写印字用熱接着シートの厚さは前記した第１及び第２の実施形態のものと同様である。
【００４２】
次に、図３に示す第３の実施形態にかかる熱転写印字用熱接着シート１の好適な製造方法について説明する。
【００４３】
先ず、布帛２に樹脂４ａを含浸させる。その方法は特に制限されないが、例えば、樹脂４ａを適当な溶媒に分散させるかあるいは溶かした状態としたものに布帛２を浸漬することによって布帛２に樹脂４ａを含浸させる方法が適用できる。
【００４４】
続いて、樹脂４ａが含浸された布帛２にカレンダー処理、すなわち複数ロール間における圧延成形処理、を施してもよい。かかるカレンダー処理における圧力等は特に制限されないが、カレンダー処理を施すことによって布帛２の表面のインク受理面６の平滑性がより向上し、印字適性がより向上する。
【００４５】
次に、樹脂４ａが含浸された布帛２の一方の表面に接着剤層３を形成する。その方法も特に制限されず、第１及び第２の実施形態において説明した方法と同様の方法が適用できる。
【００４６】
次に、本発明の熱転写印字用熱接着シート１の使用方法の一例について説明する。
【００４７】
先ず、熱転写印字用熱接着シート１のインク受理面６に市販の熱転写印字機を用いて所望の文字、記号、バーコード等を印字する。かかる熱転写とは、常温では固体又は半固体状のインク（着色性材料）を紙、樹脂フィルム等の基材上に塗布しておき、その基材上のインクと記録媒体（熱転写印字用熱接着シート１）とを接触せしめ、サーマルヘッド等によって基材上のインクを選択的に加熱して溶融、蒸発又は昇華させることによって媒体上（インク受理面６上）に転移させる方法である。この場合のサーマルヘッドの温度は使用するインク等に応じて適宜選択され、１５０〜２５０℃程度が一般的である。なお、この温度が接着剤層３を構成する熱可塑性接着剤の軟化点より高い場合であっても、サーマルヘッドによる熱転写は通常極めて短時間で完了するため、熱転写の際に接着剤層３が軟化することは充分に防止される。
【００４８】
次に、印字済みの熱転写印字用熱接着シート１をネームラベル、識別票等として衣料等の被着体上に載置し、アイロン等によって加熱加圧して接着剤層３を軟化させることによって接着させる。なお、熱転写印字用熱接着シート１は平判状だけではなくロール状（テープ状）であってもよい。熱転写印字用熱接着シート１は、必要に応じて切断した後に被着体上に載置される。接着させる際の温度（アイロンの温度）は、接着剤層３を構成する熱可塑性接着剤の軟化点より高く、インク受理層４を構成する樹脂の軟化点又は布帛２に含浸される樹脂４ａの軟化点より低いことが必要であり、通常９０〜１７０℃程度の範囲で選択される。また、本発明の熱転写印字用熱接着シートを、熱転写印字用に限らず、手書き用、オフセット印刷用又はスクリーン印刷用の熱接着シートとして適用してもよいことはいうまでもない。
【００４９】
【実施例】
以下、実施例及び比較例に基づいて本発明をより具体的に説明するが、本発明は以下の実施例に限定されるものではない。
【００５０】
実施例１
ポリエステル繊維からなるサテン（軟化点：２４０℃、厚さ：１００μｍ）（布帛２）の両面にポリウレタン樹脂（軟化点：１７０℃）を乾燥後の厚みがそれぞれ５μｍとなるようにナイフコーターにて塗工し、両面にポリウレタン樹脂層（一方がインク受理層４、他方が樹脂層５）が積層されたポリエステル繊維からなるサテン（布帛２）を得た。
【００５１】
その後、一方のポリウレタン樹脂層（樹脂層５）上に、ポリウレタン系ホットメルト接着剤のシート（軟化点：１０５℃、厚さ：８０μｍ）を１５０℃、３０秒間の加熱条件下で加熱融着（熱ラミネート）せしめ、図２に示す熱転写印字用熱接着シート（サンプル１）を得た。
【００５２】
参考例２
アセテート繊維からなるサテン（軟化点：２２０℃、厚さ：１００μｍ）（布帛２）にポリウレタン樹脂（軟化点：１７０℃）を乾燥後の重量が２０ｇ／ｍ2となるように含浸コーターで含浸させ、ポリウレタン樹脂４ａが含浸されたアセテート繊維からなるサテン（布帛２）を得た。
【００５３】
その後、ポリウレタン樹脂４ａが含浸されたアセテート繊維からなるサテン（布帛２）の一方の面上に、実施例１で使用したものと同じポリウレタン系ホットメルト接着剤のシートを１３０℃、３０秒間の加熱条件下で加熱融着せしめ、図３に示す熱転写印字用熱接着シート（サンプル２）を得た。
【００５４】
参考例３
アセテート繊維からなるサテン（軟化点：２２０℃、厚さ：１００μｍ）（布帛２）にポリウレタン樹脂４ａを含浸させた後にカレンダー処理（圧力：７０ｋｇ／ｃｍ）を施した以外は参考例２と同様にして図３に示す熱転写印字用熱接着シート（サンプル３）を得た。
【００５５】
比較例１
参考例２で使用したものと同じアセテート繊維からなるサテン（布帛２）の一方の面上に直接、実施例１で使用したものと同じポリウレタン系ホットメルト接着剤のシートを１５０℃、３０秒間の加熱条件下で加熱融着せしめ、熱接着シート（サンプル４）を得た。
【００５６】
評価試験
実施例１、参考例２〜３及び比較例１で得られた各サンプルについて、以下の方法で印字適性、布帛と接着剤層の密着性、被着体に対する接着性、耐洗濯性及び耐ドライクリーニング性を評価した。
【００５７】
（印字適性試験）
各サンプルの接着剤層が存在しない側の表面に熱転写印字機（テック社製、商品名：Ｂ−６５−ＨＴ）及び耐洗用インクリボン（（株）リコー製、商品名：Ｄ１１０Ａ）を用いて熱転写印字（サーマルヘッド温度：２００℃、ヘッド接触時間：０．３秒）をし、その印字適性を目視にて確認して以下の基準に従って評価した。
かすれがなく良好  …○
ややかすれた部分あり…△
得られた結果を表１に示す。
【００５８】
（布帛と接着剤層の密着性試験）
各サンプルの接着剤層を手で剥がし、その密着性を以下の基準に従って評価した。
剥がれない又は接着剤層が破断してしまう…○
ゆっくり剥がすと剥がれてしまう      …△
得られた結果を表１に示す。
【００５９】
（被着体に対する接着性試験）
各サンプルを混紡布、ポリエステル布及び綿布の上にそれぞれ載置し、家庭用アイロンを用いて加熱（アイロン温度：１６０℃、加熱時間：１５秒）して熱接着せしめた。その後、各サンプルを熱接着した各布を洗濯機で５回（４０℃温水、３０分／１回）洗濯し、その後の各サンプルの被着体に対する接着強度を以下の基準に従って評価した。
手で剥がせない            …○
ある程度の力を加えると剥がれる…△
簡単に剥がれてしまう        …×
得られた結果を表１に示す。
【００６０】
（耐洗濯性及び耐ドライクリーニング性試験）
各サンプルの接着剤層が存在しない側の表面に熱転写印字機（テック社製、商品名：Ｂ−６５−ＨＴ）及び耐洗用インクリボン（（株）リコー製、商品名：Ｄ１１０Ａ）を用いて熱転写印字（サーマルヘッド温度：２００℃、ヘッド接触時間：０．３秒）をした。次に、印字済みの各サンプルを布地（グンゼ社製、綿肌着）上に載置し、家庭用アイロンを用いて加熱（アイロン温度：１６０℃、加熱時間：１５秒）して熱接着せしめた。その後、各サンプルを熱接着した布地を洗濯機で５回（４０℃温水、３０分／１回）洗濯した。また、同様にして印字済みの各サンプルを熱接着した布地をテトラクロロエチレンを使用してドライクリーニング（２０℃、１８０分）した。このようにして洗濯又はドライクリーニングした後の各サンプルの印字部の退色状態を目視にて確認し、以下の基準に従って評価した。
退色なし…○
やや退色…△
かなり退色…×
得られた結果を表１に示す。
【００６１】
【表１】
0004486174.tif 000002
【００６２】
【発明の効果】
以上説明したように、本発明によれば、熱転写による印字が可能であり、印字適性、接着剤層の密着性、被着体に対する接着性、耐洗濯性及び耐ドライクリーニング性に優れた布帛製の熱融着型接着性シートが提供される。
【００６３】
従って、本発明の熱転写印字用熱接着シートによれば、需要者が所望の文字、記号、更には所望のバーコード等を市販の熱転写印字機（サーマルプリンタ）を用いて簡便にかつ正確に印字した上で、そのシートを衣料等の任意の被着体にアイロン等によって簡易に熱接着することが可能となる。このように、本発明の熱転写印字用熱接着シートは、熱転写印字及び熱接着が可能なネームラベル、装飾ラベル、洗濯管理用タグラベル等として非常に有用なものである。
【図面の簡単な説明】
【図１】本発明の熱転写印字用熱接着シートの好適な一実施形態を示す模式断面図である。
【図２】本発明の熱転写印字用熱接着シートの好適な他の実施形態を示す模式断面図である。
【図３】本発明の熱転写印字用熱接着シートの好適な更に他の実施形態を示す模式断面図である。
【符号の説明】
１…熱転写印字用熱接着シート、２…布帛、３…接着剤層、４…インク受理層、４ａ…布帛に含浸された樹脂、５…樹脂層、６…インク受理面。
【図１】
0004486174.tif 000003
【図２】
0004486174.tif 000004
【図３】
0004486174.tif 000005